(57)【要約】【課題】　焼出し効果を抑えつつ所望の画像濃度（Ｄmax）を発現する感熱性乳剤を提供すること。【解決手段】　ａ）感光性ハロゲン化銀の粒子群、　ｂ）非感光性の被還元性銀イオン源、　ｃ）親水性バインダー、及び　ｄ）該被還元性銀イオンのための還元剤組成物を含んで成り、該感光性ハロゲン化銀粒子群の主体のすべてが、均質であり、かつ、当該粒子群の全銀量を基準として２０モル％以上のヨウ化物を含むことを特徴とする感熱性乳剤。【選択図】　　　なし【特許請求の範囲】
【請求項１】
　ａ）感光性ハロゲン化銀の粒子群、
　ｂ）非感光性の被還元性銀イオン源、
　ｃ）親水性バインダー、及び
　ｄ）該被還元性銀イオンのための還元剤組成物
を含んで成り、該感光性ハロゲン化銀粒子群の主体のすべてが、均質であり、かつ、当該粒子群の全銀量を基準として２０モル％以上のヨウ化物を含むことを特徴とする感熱性乳剤。
【請求項２】
　該感光性ハロゲン化銀粒子群が当該粒子群の全銀量を基準として２４〜３０モル％のヨウ化物を含む、請求項１に記載の乳剤。
【請求項３】
　親水性バインダー並びに、反応するように組み合わされた下記ａ〜ｃ：
　ａ）感光性ハロゲン化銀の粒子群、
　ｂ）非感光性の被還元性銀イオン源、及び
　ｃ）該被還元性銀イオンのための還元剤組成物
を含む１以上の画像形成層を支持体上に有して成り、該感光性ハロゲン化銀粒子群の主体のすべてが、均質であり、かつ、当該粒子群の全銀量を基準として２０モル％以上のヨウ化物を含むことを特徴とするフォトサーモグラフィ材料。
【請求項４】
　透明支持体上に、ゼラチン又はゼラチン誘導体をバインダーとして含む水性画像形成層と、該画像形成層の上の水性表面保護オーバーコートとを有し、かつ、該支持体の裏側に水性ハレーション防止層を有して成るフォトサーモグラフィ材料であって、該画像形成層が、反応するように組み合わされた下記ａ〜ｅ：
　ａ）感光性ヨウ臭化銀の粒子群、
　ｂ）水性ナノ粒子分散体として用意された１又は２種以上のカルボン酸銀であってその少なくとも１種がベヘン酸銀であるものを含む非感光性の被還元性銀イオン源、
　ｃ）１又は２種以上のヒンダードフェノールを含む、該被還元性銀イオンのための還元剤組成物、
　ｄ）１又は２種以上のカブリ防止剤又は分光増感色素、及び
　ｅ）現像促進剤としての、スクシンイミド、2H-1,3-ベンゾオキサジン-2,4-(3H)-ジオン又はフタラジノン
を含み、さらに、該感光性ヨウ臭化銀粒子群の主体のすべてが、均質であり、かつ、当該粒子群の全銀量を基準として２０〜３５モル％のヨウ化物を含むこと、並びに、該水性画像形成層の全銀被覆量が０．２〜５ｇ／ｍ２であることを特徴とするフォトサーモグラフィ材料。
【請求項５】
　Ａ）請求項３に記載のフォトサーモグラフィ材料に、波長が４００ｎｍより長い電磁線による像様露光を施すことにより潜像を形成し、
　Ｂ）同時に、又は引き続いて、該露光済フォトサーモグラフィ材料を加熱することにより該潜像を現像して可視像にする
ことを特徴とする可視像の形成方法。
【発明の詳細な説明】
【技術分野】
【０００１】
　本発明は、水性感光性画像形成乳剤、及び、ヨウ化銀高含有のハロゲン化銀粒子群を含むフォトサーモグラフィ材料に関する。本発明はまた、フォトサーモグラフィ材料の画像形成法に関する。
【背景技術】
【０００２】
　熱を用いて、しかも液体現像を用いずに現像される銀含有フォトサーモグラフィ画像形成材料は長年にわたって当業者に知られている。このような材料は、特定の電磁線（例えば可視線、紫外線又は赤外線）による像様露光をフォトサーモグラフィ材料に施すことにより画像が形成され、そしてこの画像が熱エネルギーの使用により現像されるような記録プロセスにおいて使用される。「乾燥銀」材料としても知られているこれらの材料は、一般に、下記の(a)〜(d)が塗被されている支持体を含む：(a)感光性触媒（例えばハロゲン化銀）であって、前記露光が施されると露光済粒子群に潜像を提供し、この粒子群が現像工程において銀画像を続いて形成するための触媒として作用することができる、感光性触媒、(b)比較的又は完全に非感光性の被還元性銀イオン源、(c)被還元性銀イオンのための還元性組成物（通常は現像剤を含む）、及び(d)親水性又は疎水性のバインダー。この潜像は次いで熱エネルギーを加えることにより現像される。
【０００３】
　最も一般的なフォトサーモグラフィ材料は、層の配合及び塗被に際して有機溶剤を使用して調製され、従ってしばしば「溶剤系」又は「非水性」材料と見なされる。このような材料に必要となる種々の化学成分は一般に有機溶剤中に可溶であり、水不溶性である。
【０００４】
　しかし、水から配合されて塗被され得るフォトサーモグラフィ材料（「水性」材料）は、製造、環境及びコストの面で多くの利点を有することになる。溶剤系材料中に存在する同じ化学成分を水性環境で常に使用可能にするためには、高価な又は冗長な可溶化技術又は分散技術を用いなければならない。水不溶性化学成分はこれらを水性配合物中で使用する場合には、適正な分散体を用いても、沈殿して感光性の応答に変動を招き、また塗被の欠陥を引き起こす傾向がある。
【０００５】
　水性フォトサーモグラフィ材料の現像における１つの主要な試みは、画像濃度(Ｄmax）を増大させることである。このための１つの方策は、画像形成環境（又は乳剤）中の銀の量を増加させることである。しかし、銀被覆量を増加させると、画像「焼出し効果」が増大するか、或いは、所定の時間経過後にＤminが増大するおそれがある。この効果は、画像の有用性及び精度を損なう。
【０００６】
　表面にヨウ化物を極めて高く含有するハロゲン化銀乳剤は、写真フィルムにおいて高い関心を持たれてはいない。なぜならば、このような乳剤は、化学増感及び分光増感を行うのが困難であり、その現像速度及び定着速度が比較的遅いからである。シェルのヨウ化物含量がより低いコア・シェル構造を有する乳剤を形成すると、これらの問題は軽減又は排除された。コア・シェル乳剤は、例えば米国特許第4,728,602号明細書(Shibahara他)に記載されている。
【０００７】
　熱現像用写真フィルムにおけるコア・シェル乳剤の使用は、米国特許第5,064,753号明細書(Sohei他)に記載されている。ハロゲン化銀自体は、現像中に還元されて銀金属になる一次成分であり、この材料は主にカラー用途に用いられる。これらの好ましい配合物の焼出し効果特性に対して対策は講じられていない。表面高ヨウ化物粒子群は、熱カブリを促進させると言われている。
【０００８】
　非感光性の被還元性銀源に依存し、非水性バインダーを使用して塗被されるフォトサーモグラフィ材料の場合、感光性ハロゲン化銀コア・シェル乳剤の総ヨウ化物レベルは、好ましくは、米国特許第5,434,043号明細書(Zou他)に記載されたように、１０モル%未満であり、また米国特許第5,382,504号(Shor他)に記載されたように、４モル%未満である。
【０００９】
【特許文献１】米国特許第４３４９６２２号明細書
【特許文献２】米国特許第４７２８６０２号明細書
【特許文献３】米国特許第５０６４７５３号明細書
【特許文献４】米国特許第５３８２５０４号明細書
【特許文献５】米国特許第５４３４０４３号明細書
【特許文献６】米国特許第５４９６６９４号明細書
【特許文献７】特開昭６３−３００２３４号公報
【特許文献８】特開昭６２−２２９２４１号公報
【特許文献９】特開昭６２−１５０２４０号公報
【特許文献１０】特開昭６２−１０３６３４号公報
【発明の開示】
【発明が解決しようとする課題】
【００１０】
　水性（親水性）系としての塗被用フォトサーモグラフィ材料には、コスト上及び環境上の利点がある。しかし、親水性バインダーを使用すると、その結果として、処理済フィルムの急速な高湿度焼出し効果が生じることになる。従って、望ましい高Ｄmaxを示すと共に、画像「焼出し効果」が低減される、改善された水性（親水性）フォトサーモグラフィ材料が必要である。
【課題を解決するための手段】
【００１１】
　本発明は、
　ａ）感光性ハロゲン化銀の粒子群、
　ｂ）非感光性の被還元性銀イオン源、
　ｃ）親水性バインダー、及び
　ｄ）該被還元性銀イオンのための還元剤組成物
を含んで成り、該感光性ハロゲン化銀粒子群の主体のすべてが、均質であり、かつ、当該粒子群の全銀量を基準として２０モル％以上のヨウ化物を含む、感熱性乳剤を提供する。
【００１２】
　本発明はまた、親水性バインダー並びに、反応するように組み合わされた下記ａ〜ｃ：
　ａ）感光性ハロゲン化銀の粒子群、
　ｂ）非感光性の被還元性銀イオン源、及び
　ｃ）該被還元性銀イオンのための還元剤組成物
を含む１以上の画像形成層を支持体上に有して成り、該感光性ハロゲン化銀粒子群の主体のすべてが、均質であり、かつ、当該粒子群の全銀量を基準として２０モル％以上のヨウ化物を含む、フォトサーモグラフィ材料を提供する。
【００１３】
　本発明の特に好ましい実施態様は、透明支持体上に、ゼラチン又はゼラチン誘導体をバインダーとして含む水性画像形成層と、該画像形成層の上の水性表面保護オーバーコートとを有し、かつ、該支持体の裏側に水性ハレーション防止層を有して成るフォトサーモグラフィ材料であって、該画像形成層が、反応するように組み合わされた下記ａ〜ｅ：
　ａ）感光性ヨウ臭化銀の粒子群、
　ｂ）水性ナノ粒子分散体として用意された１又は２種以上のカルボン酸銀であってその少なくとも１種がベヘン酸銀であるものを含む非感光性の被還元性銀イオン源、
　ｃ）１又は２種以上のヒンダードフェノールを含む、該被還元性銀イオンのための還元剤組成物、
　ｄ）１又は２種以上のカブリ防止剤又は分光増感色素、及び
　ｅ）現像促進剤としての、スクシンイミド、2H-1,3-ベンゾオキサジン-2,4-(3H)-ジオン又はフタラジノン
を含み、さらに、該感光性ヨウ臭化銀粒子群の主体のすべてが、均質であり、かつ、当該粒子群の全銀量を基準として２０〜３５モル％のヨウ化物を含むこと、並びに、該水性画像形成層の全銀被覆量が０．２〜５ｇ／ｍ2である、フォトサーモグラフィ材料を含む。
【００１４】
　さらに、本発明は、
　Ａ）本発明のフォトサーモグラフィ材料に、波長が４００ｎｍより長い電磁線による像様露光を施すことにより潜像を形成し、
　Ｂ）同時に、又は引き続いて、該露光済フォトサーモグラフィ材料を加熱することにより該潜像を現像して可視像にする
可視像の形成方法を提供する。
【００１５】
　この方法はさらに、フォトサーモグラフィ材料が透明支持体を含み、かつ、
　Ｃ）可視像を有する、露光・熱現像済のフォトサーモグラフィ材料を、画像形成用輻射線源と、該画像形成用輻射線に対して感光する画像形成性材料との間に配置し、そして
　Ｄ）その後該画像形成性材料を、該露光・熱現像済のフォトサーモグラフィ材料に含まれる該可視像を通して該画像形成用輻射線に当てることにより、該画像形成性材料において可視像を提供する
工程をさらに含むことにより、採用することができる。
【発明の効果】
【００１６】
　本発明の感光性で感熱性の乳剤及び材料は、許容可能な画像濃度Ｄmaxを提供し、その結果として得られる画像は、低減された画像「焼出し効果」を示す。この利点は、乳剤に含まれる銀の使用量に関して許容範囲を提供する。その他のセンシトメトリックな特性は許容可能な値で維持される。これらの利点は、感光性ハロゲン化銀粒子群における通常のヨウ化物よりも多くのヨウ化物、すなわちハロゲン化銀粒子群中の総銀量を基準として２０モル％以上のヨウ化物を使用することにより達成される。
【００１７】
　本発明の熱現像可能な乳剤とフォトサーモグラフィ材料とは、例えば、コンベンショナルな黒白又はカラーフォトサーモグラフィ、電子的に発生させられる黒白又はカラーハードコピー記録に使用することができる。これらはマイクロフィルム用途、ラジオグラフィ画像形成（例えばデジタル医療用画像形成）、及び工業用ラジオグラフィにおいて使用することができる。本発明のフォトサーモグラフィ材料は、医療用、歯科用、獣医用ラジオグラフィに特に有用であり、これにより黒白画像を得ることができる。
【００１８】
　本発明のフォトサーモグラフィ材料は、任意の好適な波長の輻射線に対して感光させることができる。従っていくつかの実施態様の場合、これらの材料は、電磁スペクトルの紫外波長、可視波長、赤外波長又は近赤外波長において感光する。他の実施態様の場合、これらの材料はＸ線に対して感光する。
【００１９】
　本発明の材料は、可視線又はＸ線の非医療用途にも有用である（例えばＸ線リソグラフィ及び工業用ラジオグラフィ）。このような画像形成用途では、フォトサーモグラフィ材料が「両面塗布型」であることが有用な場合がある。
【００２０】
　本発明のフォトサーモグラフィ材料の場合、画像形成のための成分は１又は２以上の層内に存在することができる。感光性ハロゲン化銀又は非感光性の被還元性銀イオン源、或いはその両方を含有する１又は２以上の層を、本明細書中では乳剤層と呼ぶ。感光性ハロゲン化銀及び非感光性の被還元性銀イオン源は、触媒的に近接な関係（すなわち、互いに反応するように組み合わされた関係）にあり、同じ乳剤層内にあることが好ましい。
【００２１】
　いくつかの用途において、フォトサーモグラフィ材料は「両面塗布型」であって、支持体の両面に感光性の熱現像可能な塗膜を有することが有用である場合がある。このような構造において、それぞれの面は、１又は２以上の保護トップコート層、プライマ層、中間層、静電防止層、アキュータンス層、補助層、クロスオーバー防止層その他の当業者に自明な層を含んでいてもよい。
【発明を実施するための最良の形態】
【００２２】
　定義：
　本明細書中に使用するように：
　「フォトサーモグラフィ材料」は、少なくとも１つのフォトサーモグラフィ乳剤層又はフォトサーモグラフィ層セット（この場合、感光性ハロゲン化銀及び非感光性の被還元性銀イオン源は１つの層内にあり、その他の成分又は添加剤は、所望の通りに、隣接する塗被層内に分配される）、及び任意の支持体、トップコート層、画像受理層、ブロック層、ハレーション防止層、下塗り層又はプライミング層を含む構造を意味する。これらの材料はまた多層構造を含む。これらの多層構造において、１又は２以上の画像形成成分は異なる層内にあるが、しかし「反応するように組み合わされた関係」にあるので、これらの成分は画像形成中及び／又は現像中に互いに容易に接触することになる。
【００２３】
　「像様露光を施す」又は「像様露光」という用語は、電磁輻射線によって潜像を提供する任意の露光手段を用いて材料が画像形成されることを意味する。このことは、例えば、感光性材料上への投影によって画像が形成されるアナログ露光によるもの、並びに、画像が一度に１画素だけ形成されるデジタル露光、例えば走査型レーザー放射の変調によるものを含む。
【００２４】
　「触媒的に近接な関係」又は「反応するように組み合わされた関係」は、材料が同一層内又は隣接層内にあるので、これらの材料が熱現像中に互いに容易に接触するようになっていることを意味する。
【００２５】
　「乳剤層」、「画像形成層」又は「フォトサーモグラフィ乳剤層」は、感光性ハロゲン化銀及び／又は非感光性銀塩を含有するフォトサーモグラフィ材料層を意味する。前記用語はまた、感光性ハロゲン化銀及び／又は非感光性銀塩に加えて、付加的な主要な成分及び／又は望ましい添加剤を含有するフォトサーモグラフィ材料層をも意味することができる。これらの層は通常、支持体の「正面側」として知られている面上に位置する。
【００２６】
　「両面」及び「両面塗被」という用語は、支持体の両面（正面側及び裏側）に同じ又は異なる乳剤層が１又は２以上配置されたフォトサーモグラフィ材料を定義するのに使用される。
【００２７】
　当業者には明らかなように、本明細書中に記載された化合物（例えばトナー）に関して、置換は許容されるだけでなく、しばしば望ましい場合がある。特に断りのない限り、本発明に使用される化合物には種々の置換基が見込まれる。
【００２８】
　光触媒
　上述のように、本発明のフォトサーモグラフィ材料は、フォトサーモグラフィ乳剤層内の光触媒の主体として、１又は２種以上の特定の「高ヨウ化物」ハロゲン化銀を含む。「主体」とは、所与の乳剤層において、総ハロゲン化銀量の５０質量％を上回る量が、本明細書に記載した特定の「高」ヨウ化銀粒子群から構成されていることを意味する。
【００２９】
　有用な光触媒は（ハロゲン化銀粒子群中の総銀量を基準として）２０モル％以上のヨウ化物を含むハロゲン化銀、例えばヨウ化銀、ブロモヨウ化銀、クロロブロモヨウ化銀である。これらのハロゲン化銀の混合物を、任意の好適な比率で使用することもできる。好ましくは、所与の乳剤層におけるハロゲン化銀粒子群のヨウ化物含有率は、２０モル％からヨウ化物飽和限界までであり、より好ましくは２４〜３５モル％である。このように定義された量のヨウ化物を有するブロモヨウ化銀が最も好ましい。ハロゲン化銀粒子群を調製して沈殿させる典型的な技術は、Research Disclosure, 1978, 第17643項に記載されている。「高」ヨウ化銀粒子乳剤の好ましい調製を下記に示す。
【００３０】
　上記の量のヨウ化物を含有するハロゲン化銀粒子群の主体は「均質」である。このことはヨウ化物が粒子構造全体にわたって均一であることを意味する。高ヨウ化物乳剤のヨウ化物濃度は実質的な粒子間変動を有し得ることが判っているが、しかし平均して、粒子群の外側領域（シェル）におけるヨウ化物含有率が、粒子群の内側領域（コア）におけるよりも低いことはない。すなわち、本発明の実施に用いられる「高」ヨウ化物粒子群のほとんど又はすべては、「コア・シェル」粒子群として知られているものではない。
【００３１】
　純粋なヨウ化銀乳剤、及び、塩化銀を主体とするか、又は臭化銀を主体とするエピタキシャル成長物を有するヨウ化銀乳剤も考えられ、また、エピタキシャル成長物を実質的に含有しないヨウ化銀粒子群のファセットの少なくとも半分を有するヨウ化銀乳剤も考えられる。このような乳剤は、米国特許第4,094,684号明細書(Maskasky)、同第4,142,900号明細書(Maskasky)及び同第4,349,622号明細書(Koitabashi)に記載されている。
【００３２】
　本発明に使用される感光性ハロゲン化銀粒子群の形状は決して限定されない。ハロゲン化銀粒子群は任意の晶癖、例えば、立方体状、八面体状、四面体状、斜方晶系、菱形、十二面体状、その他の多面体状、平板状、薄層状、双晶状、又は小板状の形態を有してよく、また、これらの上に結晶のエピタキシャル成長を有してよい。所望の場合には、これらの結晶の混合物を採用することができる。高ヨウ化物ヨウ臭化銀の平板状の形態の調製は、米国特許第4,945,037号明細書(Saitou)に記載されており、純粋なヨウ化物の平板状の形態の調製は、米国特許第4,459,353号(Maskasky)に記載されている。
【００３３】
　イリジウム及び／又は銅でドープされた粒子群が、米国特許第5,434,043号(前出)及び同第5,939,249号(Zou)に記載されている。
【００３４】
　感光性ハロゲン化銀が、非感光性の被還元性銀イオン源に触媒的に近接な関係で配置される限り、この感光性ハロゲン化銀を任意の様式で乳剤層に添加する（又は乳剤層内で形成する）ことができる。
【００３５】
　ハロゲン化銀がex-situプロセスによって予め形成され、調製されることが好ましい。ex-situで調製されたハロゲン化銀粒子群は、次いで非感光性の被還元性銀イオン源に添加され、そしてこれと物理的に混合されてよい。
【００３６】
　ex-situで調製されたハロゲン化銀の表面上のシェルとして、被還元性銀イオン源を形成することが考えられる。このようなプロセスにおいて、被還元性銀イオン源、例えば長鎖脂肪酸カルボン酸銀（一般に銀「石鹸」と呼ばれる）は、予め形成されたハロゲン化銀粒子群のハロゲン化物イオンの一部を有機銀配位子によって交換することにより形成される。ハロゲン化銀表面上のシェルとして被還元性銀イオンを形成すると、２つの材料の親和性のより高い混合物が提供される。このタイプの材料はしばしば「予形成石鹸」と呼ばれる。
【００３７】
　画像形成配合物において使用されるハロゲン化銀粒子群の、最大数マイクロメートル（μｍ）の平均直径は、これらの所望の用途に応じて変化することができる。好ましいハロゲン化銀粒子群は０．０２〜１．５μｍの平均粒度を有し、より好ましいハロゲン化銀粒子群は０．０３〜１．０μｍの平均粒度を有し、また最も好ましいハロゲン化銀粒子群は０．０４〜０．８μｍの平均粒度を有する。当業者には明らかなように、ハロゲン化銀粒子群には、乳剤粒子群の安定性に応じた実際的な有限下限がある。このような下限は、使用されるペプタイザー及び成長改質剤に依存する。この値は典型的には０．０２μｍである。
【００３８】
　感光性ハロゲン化銀粒子群の平均粒度は、粒子群が球体の場合には平均直径によって表現され、粒子群が立方体形状又はその他の非球体形状の場合には、投影画像に対応する等価円の直径の平均によって表現される。
【００３９】
　本発明のフォトサーモグラフィ材料中に使用される１又は２種以上の感光性ハロゲン化銀は、好ましくは、非感光性の被還元性銀イオン源１モル当たり、０．００５〜０．５モル、より好ましくは０．０１〜０．２５モル、また最も好ましくは０．０３〜０．１５モルの量で存在する。
【００４０】
　本発明のいくつかの実施態様の場合、（下記ハロゲン化銀及び銀塩双方からの）総銀量は５ｇ／ｍ2以下、また好ましくは３ｇ／ｍ2以下である。このような実施態様における最小総銀量は一般に０．２ｇ／ｍ2以上である。
【００４１】
　化学増感剤及び分光増感剤
　本発明のフォトサーモグラフィ乳剤及び材料に使用される感光性ハロゲン化銀は、変更を加えずに採用することができる。しかし、写真スピードを増大させるために、感光性ハロゲン化銀を調製する際に、１又は２種以上のコンベンショナルな化学増感剤が一般に使用される。このような化合物は、硫黄、テルリウム又はセレンを含有してよく、又は、金、白金、パラジウム、ルテニウム、ロジウム、イリジウム又これらの組み合わせを含有する化合物、ハロゲン化錫のような還元剤、又はこれらのうちの任意の組み合わせを含んでよい。
【００４２】
　さらに、米国特許第5,691,127号明細書(Daubendiek他)に記載されているようなメルカプトテトラゾール及びテトラアジンデンを、平板状ハロゲン化銀粒子群に適した添加剤として使用することができる。
【００４３】
　使用時には、通常、硫黄増感剤を添加し、適正な温度で予め決められた時間にわたって乳剤を攪拌することにより、硫黄増感が実施される。硫黄増感剤の一例としては、チオスルフェート、チオ尿素、チアゾール、ロダニン、チオスルフェート及びチオ尿素のような化合物が挙げられる。好ましい１実施態様の場合、化学増感はフォトサーモグラフィ乳剤の存在において、硫黄含有分光増感色素の酸化的分解によって達成される。このような増感は米国特許第5,891,615号明細書(Winslow他)に記載されている。
【００４４】
　別の実施態様の場合、化学増感剤として、或る特定の置換型及び無置換型のチオ尿素化合物を使用することができる。特に有用なテトラ置換型チオ尿素が、米国特許第6,368,779号明細書(Lynch他)に記載されている。
【００４５】
　米国特許第6,423,481号明細書(Simpson他)に記載されているように、金（３＋）含有化合物と、硫黄含有化合物又はテルリウム含有化合物との組み合わせも、化学増感剤として有用である。
【００４６】
　化学増感剤は、一般にハロゲン化銀粒子群の平均粒度に応じたコンベンショナルな量で、ハロゲン化銀乳剤を形成する際に使用することができる。一般的に見て、その総量は、平均粒度０．０１μｍ〜２μｍのハロゲン化銀粒子群に関して、総銀量１モル当たり１０-10モル以上であり、また好ましくは、１０-8〜１０-2モルである。上限は、使用される化合物、ハロゲン化銀レベル及び平均粒度に応じて変化することができ、当業者によって容易に決定することができる。
【００４７】
　分光増感剤
　感光性ハロゲン化銀は、紫外線、可視線及び／又は赤外線に対するハロゲン化銀の感度を向上させることで知られている種々の分光増感色素で分光増感することができる。採用可能な増感色素の一例としては、シアニン色素、メロシアニン色素、複合シアニン色素、複合メロシアニン色素、ホロポラー・シアニン色素、ヘミシアニン色素、スチリル色素及びヘミオキサノール色素が挙げられる。シアニン色素が特に有用である。シアニン色素は好ましくはベンゾチアゾール色素、ベンゾオキサゾール色素及びベンゾセレナゾール色素を含む。これらの色素は、１又は２種以上のチオアルキル基、チオアリール基又はチオエーテル基を含む。
【００４８】
　好ましい実施態様の場合、本発明において有用な「高」ヨウ化物ハロゲン化銀は、７００ｎｍよりも長い波長に対して分光増感させられる。
【００４９】
　添加される分光増感色素の適量は、一般にハロゲン化銀１モル当たり、１０-10〜１０-1モルであり、好ましくは１０-7〜１０-2モルである。
【００５０】
　非感光性の被還元性銀源材料
　本発明のフォトサーモグラフィ材料に使用される非感光性の被還元性銀イオン源は、被還元性銀イオンを含有するいかなる材料であってもよい。好ましくはこの材料は、光に対して比較的安定であり、かつ露光済感光性ハロゲン化銀及び／又は還元剤の存在において８０℃以上に加熱されると、銀画像を形成する銀塩である。
【００５１】
　有機酸の銀塩、特に長鎖カルボン（脂肪）酸の銀塩が好ましい。これらの鎖が含有する炭素原子数は典型的には１０〜３０、また好ましくは１５〜２８である。好適な有機銀塩は、カルボン酸基を有する有機化合物の銀塩を含む。これらの例は、脂肪族カルボン酸の銀塩、又は、芳香族カルボン酸の銀塩を含む。脂肪族カルボン酸の銀塩の好ましい例は、ベヘン酸銀、アラキン酸銀、ステアリン酸銀、オレイン酸銀、ラウリン酸銀、カプリン酸銀、ミリスチン酸銀、パルミチン酸銀、マレイン酸銀、フマル酸銀、酒石酸銀、フロ酸銀、リノール酸銀、酪酸銀、ショウノウ酸銀、及びこれらの混合物を含む。少なくとも、カルボン酸銀のうちの１種として含まれるベヘン酸銀を有するのが特に有用である。
【００５２】
　さらに、イミノ基を含有する化合物の銀塩を使用することができる。これらの化合物の好ましい例としては、ベンゾトリアゾール及びこれらの置換型誘導体の銀塩（例えば、銀メチルベンゾトリアゾール及び銀5-クロロベンゾトリアゾール）、1,2,4-トリアゾール又は1-H-テトラゾール、例えば米国特許第4,220,709号明細書(deMauriac)に記載されているようなフェニルメルカプトテトラゾールの銀塩、及び、米国特許第4,260,677号明細書(Winslow他)に記載されているようなイミダゾール及びイミダゾール誘導体の銀塩が挙げられる。このタイプの特に有用な銀塩は、ベンゾトリアゾール及びこれらの置換型誘導体の銀塩である。
【００５３】
　銀石鹸分散体の形成に用いられる方法は当業者に知られており、Research Disclosure, 1983年、4月、第22812項、Research Disclosure, 1983年、10月、第23419項、米国特許第3,985,565号明細書(Gabrielsen他）及び上述の参考文献に記載されている。
【００５４】
　非感光性の被還元性銀イオン源は、銀塩粒子群（例えばカルボン酸銀粒子群）の水性ナノ粒子分散体の形態で提供されることが特に好ましい。このような分散体中の銀塩粒子群の質量平均粒度は、任意の有用な技術、例えば沈降場流動分画法、フォトン相関分光法、又はディスク遠心分離法によって測定した場合、１０００ｎｍ未満である。このような小型の銀塩粒子群は、以下の段落に示す同時係属出願に記載された種々の技術を用いて得ることができるが、しかし一般にこのような粒子群は、Morehouse-Cowles及びHochmeyerによって製造されたような装置によって、高速微粉砕を利用して得られる。このような微粉砕の詳細は当業者によく知られている。
【００５５】
　このような分散体はまた、有利には表面改質剤を含むので、銀塩をより容易に水性フォトサーモグラフィ配合物中に内蔵することができる。有用な表面改質剤の一例としては、アミノ成分を有するビニルポリマー、例えば米国特許第6,391,573号明細書(Lelental他)に記載されているような、アクリルアミド、メタクリルアミド又はこれらの誘導体から調製されたポリマーが挙げられる。特に有用な表面改質剤は、Makromoleculare Chemie, 193(9), 1992, 第2505〜17頁においてPavia他によって提供された教示内容を用いて、上記同時係属出願に記載されているように調製することができるドデシルチオポリアクリルアミドである。
【００５６】
　他の有用な表面改質剤は、リン酸エステル、例えば米国特許第6,387,611号明細書(Lelental他)に記載されているような、オルトリン酸と、ヒドロキシを末端基とするオキシエチル化長鎖アルコール又はオキシエチル化アルキルフェノールとのモノエステル及びジエステルの混合物が挙げられる。特に有用なリン酸エステルは、EMPHS(登録商標)(Witco Corp.)、RHODAFAC(Rhone-Poulenc)、T-MULZ(登録商標)(Hacrons Organics)及びTRYFAC(Henkel Corp./Emery Group)の商標又は商品名で、いくつかの製造業者から商業的に入手可能である。
【００５７】
　１又は２種以上の非感光性の被還元性銀イオン源は、乳剤層の総乾燥質量を基準として、好ましくは５質量％〜７０質量％の量で、より好ましくは１０質量％〜５０質量％の量で存在する。別の言い方をすれば、被還元性銀イオン源の量は一般に、乾燥フォトサーモグラフィ材料の０．００１〜０．２モル／ｍ2の量で、また好ましくは前記材料の０．０１〜０．０５モル／ｍ2の量で存在する。
【００５８】
　還元剤
　被還元性銀イオン源のための還元剤（又は、２又は３種以上の成分を含む還元剤組成物）は、銀(１＋)イオンを金属銀に還元することのできる任意の材料、好ましくは有機材料であってよい。還元剤はしばしば現像剤又は現像主薬と呼ばれる。
【００５９】
　還元剤としては、コンベンショナルな写真現像剤、例えば芳香族ジ-及びトリ-ヒドロキシ化合物（例えばヒドロキノン、没食子酸及び没食子酸誘導体、カテコール及びピロガロール）、アミノフェノール（例えば、N-メチルアミノフェノール）、p−フェニレンジアミン、アルコキシナフトール（例えば4-メトキシ-1-ナフトール）、ピラゾリジン-3-オン型還元剤（例えばPHENIDONE(登録商標)）、ピラゾリン-5-オン、ポリヒドロキシスピロ-ビス-インダン、インダン-1,3-ジオン誘導体、ヒドロキシテトロン酸、ヒドロキシテトロンイミド、ヒドロキシルアミン誘導体（例えば米国特許第4,082,901号明細書(Laridon他)に記載された誘導体）、ヒドラジン誘導体、ヒンダードフェノール、アミドキシム、アジン、レダクトン（例えばアスコルビン酸及びアスコルビン酸誘導体）、ロイコ色素、及び当業者には容易に明らかなその他の材料を使用することができる。
【００６０】
　アスコルビン酸還元剤を使用することもできる。「アスコルビン酸」還元剤とは、アスコルビン酸、その複合体及びその誘導体を意味する。アスコルビン酸現像主薬は、写真プロセスにおける相当数の刊行物、例えば米国特許第5,236,816号明細書(Purol他)及びこの明細書に引用された参考文献に記載されている。
【００６１】
　銀源としてカルボン酸銀を使用する場合には、ヒンダードフェノール系還元剤が好ましい。いくつかの事例において、還元剤組成物は、２又は３種以上の成分、例えばヒンダードフェノール現像剤、及び、下記の種々の部類の還元剤から選ぶことができる共現像剤を含む。コントラスト促進剤のさらなる添加に関与する三元現像剤混合物も有用である。このようなコントラスト促進剤は、下記の種々の部類の還元剤から選ぶことができる。
【００６２】
　（単独での、又は、１又は２種以上の高コントラスト共現像主薬及び共現像剤コントラスト促進剤との組み合わせにおける）ヒンダードフェノール還元剤が好ましい。これらのヒンダードフェノール現像剤は、所与のフェニル環上にただ１つのヒドロキシ基を含有し、このヒドロキシ基に対してオルト位に配置された１以上の付加的な置換基を有する化合物である。ヒンダードフェノール現像剤は、それぞれのヒドロキシ基が異なるフェニル環上に配置されている限り、２以上のヒドロキシ基を含有してよい。ヒンダードフェノール現像剤は、例えば、ビナフトール（すなわちジヒドロキシビナフチル）、ビフェノール（すなわちジヒドロキシビフェニル）、ビス（ヒドロキシナフチル）メタン、ビス(ヒドロキシフェニル）メタン（すなわちビスフェノール）、ヒンダードフェノール及びヒンダードナフトールを含む。これらのそれぞれは、種々に置換されていてよく、これらの多くが米国特許第3,094,417号明細書(Workman)及び同第5,262,295号明細書(Tanaka他）に記載されている。
【００６３】
　芳香族ジ-ヒドロキシ還元剤及びトリ-ヒドロキシ還元剤を、ヒンダードフェノール還元剤と組み合わせて一緒に使用するか、或いは、１又は２種以上の高コントラスト共現像主薬及び共現像剤コントラスト促進剤と組み合わせて使用することもできる。これらの材料は上述の通りである。
【００６４】
　本明細書中に記載された還元剤(又はその混合物）は一般に、乳剤層の１〜１０％（乾燥質量）として存在する。多層構造において、還元剤が乳剤層以外の層に添加される場合、還元剤は２〜１５質量％という僅かに高い比率で存在することがより望ましい。いかなる共現像剤も一般に、乳剤層塗膜の０．００１％〜１．５％（乾燥質量）の量で存在してよい。
【００６５】
　熱現像可能な材料における還元剤として使用されるほとんどのヒンダードフェノールは、天然結晶質材料であり、固形粒子分散体として内蔵されるときには、これらの結晶質を保つ。ヒンダードフェノールは結晶質であってよいが、しかし、いくつかの実施態様の場合、非結晶質化合物又はアモルファス化合物が使用される。
【００６６】
　「非結晶質」は、偏光を使用して光学顕微鏡法により試験した場合に、還元剤組成物が複屈折を示さないことを意味する。
【００６７】
　ヒンダードフェノールの特に有用な混合物は、ビスフェノール混合物である。特に有用な１混合物は、2,2'-(2-メチルプロピリデン)ビス(4,6-ジメチルフェノール）及び2,2'-(3,5,5-トリメチルヘキシリデン)ビス(4,6-ジメチル-フェノール）を含む。
【００６８】
　ヒンダードフェノール還元剤組成物は一般に、乳剤層の５〜３０％（乾燥質量）の量で存在する。多層構造において、還元剤が乳剤層以外の層に添加される場合、これよりも僅かに多い量が存在してよい。任意のコントラスト促進剤がコンベンショナルな量で存在する。
【００６９】
　カラー・フォトサーモグラフィ画像形成材料（例えばモノクロ画像、二色画像、又はフルカラー画像）に対しては、１又は２種以上の還元剤を使用することができる。これらの還元剤を直接的又は間接的に酸化させることにより、１又は２種以上の色素を形成又は放出することができる。
【００７０】
　色素形成化合物又は色素放出化合物は、任意の有色、無色又は薄色化合物であってよく、この化合物は酸化されることにより有色形になることができ、或いは、好ましくは最小１秒間にわたって８０℃〜２５０℃の温度に加熱したときに、予め形成された色素を放出することができる。色素受理層又は画像受理層と共に使用される場合、色素は、画像形成層及び中間層を通って、フォトサーモグラフィ材料の画像受理層内に分散することができる。
【００７１】
　本発明のフォトサーモグラフィ材料中に内蔵することができる１又は２種以上の色素形成化合物又は色素放出化合物の総量は、一般に、これらの化合物が配置されているそれぞれの画像形成層の総質量の０．５〜２５質量％である。好ましくは、それぞれの画像形成層における量は、総乾燥層質量を基準として、１〜１０質量％である。ロイコ色素の有用な相対比率は、当業者には容易に明らかである。
【００７２】
　その他の添加剤
　本発明のフォトサーモグラフィ材料はまた、その他の添加剤、例えば保管期限安定剤、カブリ防止剤、コントラスト促進剤、アキュータンス色素、加工後安定剤又は安定剤前駆物質、熱溶剤（メルトフォーマーとしても知られる）、及び当業者には容易に明らかなその他の画像改質剤を含有することもできる。
【００７３】
　フォトサーモグラフィ材料の特性（例えばコントラスト、Ｄmin、スピード又はカブリ）をさらに制御するために、式Ａｒ-Ｓ-Ｍ1及びＡｒ-Ｓ-Ｓ-Ａｒの１又は２種以上の複素環式芳香族メルカプト化合物又は複素環式芳香族ジスルフィド化合物を添加することが好ましく、上式中、Ｍ1は水素原子又はアルカリ金属原子を表わし、Ａｒは、窒素原子、硫黄原子、酸素原子、セレン原子又はテルリウム原子のうちの１又は２以上を含有する複素環式芳香族環又は縮合複素環式芳香族環を表わす。好ましくは、複素環式芳香族環は、ベンゾイミダゾール、ナフトイミダゾール、ベンゾチアゾール、ナフトチアゾール、ベンゾオキサゾール、ナフトオキサゾール、ベンゾセレナゾール、ベンゾテルラゾール、イミダゾール、オキサゾール、ピラゾール、トリアゾール、チアゾール、チアジアゾール、テトラゾール、トリアジン、ピリミジン、ピリダジン、ピラジン、ピリジン、プリン、キノリン又はキナゾリノンを含む。その他の複素環式芳香族環を有する化合物、及び、他の波長での増感促進を可能にする化合物が好適であるとも考えられる。例えば複素環式芳香族メルカプト化合物が、欧州特許第0559228号明細書(Philip Jr.他）における赤外フォトサーモグラフィ材料のための超色増感剤として記載されている。
【００７４】
　複素環式芳香族メルカプト化合物が最も好ましい。好ましい複素環式芳香族メルカプト化合物の例は、2-メルカプトベンズイミダゾール、2-メルカプト-5-メチルベンズイミダゾール、2-メルカプトベンゾチアゾール及び2-メルカプトベンゾオキサゾール、及びこれらの混合物である。
【００７５】
　複素環式芳香族メルカプト化合物は、これを使用する場合には一般に、乳剤層中の総銀量１モル当たり０．０００１モル以上の量で、乳剤層中に存在する。より好ましくは、複素環式芳香族メルカプト化合物は、総銀量１モル当たり０．００１モル〜１．０モルの範囲内で、また最も好ましくは０．００５モル〜０．２モルの範囲内で存在する。
【００７６】
　本発明のフォトサーモグラフィ材料は、好ましくは、ｐＫａが８以下の１又は２以上の水溶性又は水分散性のカブリ防止剤を含む。さらに、これらのフォトサーモグラフィ材料は、下記式Ｉ：
【００７７】
【化１】
2004110038.tif 000002
【００７８】
によって表される。上記構造式中、Ｒ1は、カブリ防止剤が水溶性であるか又は水易分散性である限り、任意のサイズを有する置換型又は無置換型の脂肪族基又は環式基である。Ｒ1に対応する置換型又は無置換型の脂肪族基は、鎖内の炭素、窒素、硫黄及び酸素の原子数が１〜２０である１価基を含み、この鎖の一例としては、１又は２以上の置換型又は無置換型アルキル基（炭素原子数１〜１０）、置換型または無置換型アルケニレン基（炭素原子数２〜２０）、置換型又は無置換型アルキレンアリーレン基（鎖内炭素原子数７〜２０）、及びこれらの基の任意の組み合わせ、並びに、１又は２以上のアミノ、アミド、カルボニル、スルフォニル、カルボンアミド、スルホンアミド、チオ、オキシ、オキシカルボニル、オキシスルホニル、及び当業者には容易に明らかなその他の結合基と結合されたこれらの基の組み合わせを含む鎖が挙げられる。種々のタイプの有用な脂肪族基が当業者には容易に明らかである。
【００７９】
　Ｒ1に対応する好ましい脂肪族基は、置換型又は無置換型のt-ブチル基及びトリフルオロメチル基を含む。
【００８０】
　Ｒ1は、芳香族及び非芳香族双方の、置換型又は無置換型の炭素環式アリール基（環式環を形成するための炭素原子数６〜１４）、置換型又は無置換型のシクロアルキレン基（環式環を形成するための炭素原子数５〜１０）、及び複素環式基（環式環を形成するための炭素、窒素、硫黄又は酸素の原子数５〜１０）を含む、置換型又は無置換型の環式基であってよい。種々のタイプの有用な脂肪族基が当業者には容易に明らかである。
【００８１】
　Ｒ1に対応する好ましい環式基は、環式環を形成するための炭素原子数が６〜１０の置換型又は無置換型のアリール基を含む。置換型又は無置換型フェニル基が最も好ましい。メチル基がフェニル基上の好ましい置換基である。
【００８２】
　Ｒ1が4-メチルフェニル、フェニル、トリフルオロメチル、アダマンチル又は第３ブチルであることがより好ましい。
【００８３】
　構造式Ｉにおいて、Ｒ2及びＲ10は、これらのうちの一方が臭素である限り、独立して水素又は臭素である。好ましくはＲ2及びＲ10の双方が臭素である。
【００８４】
　さらに、Ｌは、置換型又は無置換型の脂肪族２価結合基である。この結合基は、Ｌが２価であることを除き、Ｒ1と同じ定義を有することができる。従って、当業者であれば、化合物の水溶性又は水分散性を維持しつつ所望の目的に役立つ好適なＬ基を決定することができる。好ましくは、Ｌは-ＮＨ-アルキレン基であり、「アルキレン」は置換型又は無置換型であり、その炭素原子数は１〜１０（より好ましくは原子数１〜３）である。
【００８５】
　ｍ及びｎがそれぞれ１の場合、Ｌは好ましくは-Ｎ(ＣＨ3)-アルキレン-基又は-ＮＨ-アルキレン-基である。
【００８６】
　Ｒ1及びＬ上の置換基は、カブリ防止剤の所望の機能に不都合な影響を与えることのない任意の化学成分であってよく、その一例としては、アルキル、アリール、複素環式、シクロアルキル、アミノ、カルボキシ、ヒドロキシ、ホスホ、スルホンアミド、スルホ及び当業者に容易に明らかなその他の基が挙げられる。置換基の数は、利用可能な原子価（利用可能な水素原子）の数によってのみ制限される。アルキル基が環式Ｒ1基に対して好ましい置換基である。しかし明らかなように、カブリ防止剤は、分子に水溶性を付与する複数のスルホ、カルボキシ、ホスホ及びスルホンアミド基を有することができる。
【００８７】
　さらに、構造式Ｉにおいて、ｍ及びｎは独立して０又は１であり、また好ましくは双方とも１である。
【００８８】
　ＳＧは、カブリ防止活性を妨害しない、ｐＫａが８以下の任意の可溶化性基であってよい。ＳＧは遊離酸の形で存在していてよく、又は塩、具体的には好適な金属塩（例えばアルカリ金属塩）又はアンモニウムイオン塩であってよい。好ましくはＳＧは塩である。ＳＧが遊離酸の形で存在する場合、その塩は、当業者によって共通に使用される任意の塩基性金属で中和することにより、in situで発生させることができる。好ましくは、ＳＧは、カルボキシ、ホスホ、スルホ又はスルホンアミド基である。ＳＧがスルホンアミド基である場合、この基は、-ＳＯ2Ｎ-ＣＯＲ11Ｍ+、又は-ＮＳＯ2Ｒ11Ｍ+であってよい。この式中、Ｒ11はＲ1から定義されたような、置換型又は無置換型の脂肪族基又は環式基である。Ｒ1及びＲ11は同じ基であるか又は異なる基であってよい。より好ましくはＳＧは、特にｍ及びｎが１の場合、カルボキシ基またはスルホ基（又はこれらの塩）である。
　Ｍ+は好適なカチオン、例えば水素又は金属カチオン（好ましくはアルカリ金属カチオン）又はアンモニウムイオンである。Ｍ+が水素原子である場合、その結果生じる遊離酸は、好適な塩基、例えば水酸化カリウム又は重炭酸ナトリウムで中和することにより、容易に可溶化することができる。
【００８９】
　好ましい実施態様において、ｍ及びｎが両方とも０の場合、ＳＧはカルボキシ（又はその塩）、スルホ（又はその塩）、ホスホ（又はその塩）、-ＳＯ2Ｎ-ＣＯＲ11Ｍ+、又は-Ｎ-ＳＯ2Ｒ11Ｍ+（この式中、Ｍ+は上で定義した通りである）である。
【００９０】
　さらに、ｍ及びｎが両方とも１の場合、ＳＧはカルボキシ（又はその塩）、スルホ（又はその塩）、ホスホ（又はその塩）又は-ＳＯ2Ｎ-ＣＯＲ11Ｍ+（この式中、Ｍ+は上で定義した通りである）である。
【００９１】
　さらに、ｍが１であり、ｎが０である場合、ＳＧはカルボキシ（又はその塩）、スルホ（又はその塩）、ホスホ（又はその塩）、又は-Ｎ-ＳＯ2Ｒ11Ｍ+（この式中、Ｍ+は上で定義した通りである）である。
【００９２】
　これらの好ましいカブリ防止剤に関する更なる詳細は、同時係属の同一譲受人による米国特許第10/014,961号明細書(Burgmaier及びKlausにより2001年12月11日付け出願)に記載されている。
【００９３】
　カブリ防止剤は独立して、又は本発明のフォトサーモグラフィ材料中で組み合わせて使用することができる。一般に、カブリ防止剤は、０．０００１モル/総銀モル以上の量で存在する。好ましくは、カブリ防止剤は、０．００１〜０．１モル/総銀モル以上の量で存在する。
【００９４】
　好ましくは、カブリ防止剤は、１又は２以上のフォトサーモグラフィ乳剤層内に含まれるが、しかし、製造中に、支持体の正面側の中間層、下層、及び保護トップコート層内にカブリ防止剤を内蔵することができる。これらのカブリ防止剤が非乳剤層に配置される場合には、カブリ防止層は、これらがＤminを低減するのに効果的になる乳剤層内に移動する傾向がある。
【００９５】
　熱現像可能な乳剤及び本発明のフォトサーモグラフィ材料は、トナー及び／又は現像促進剤を含むこともできる。
【００９６】
　画像を改善する「トナー」及びこれらの誘導体を使用することは、極めて望ましい。好ましくは、トナーはこれが使用される場合に、トナーを内部に含む層の総乾燥質量を基準として、０．０１〜１０質量％、より好ましくは０．１〜１０質量％の量で存在することができる。トナーは、サーモグラフィック乳剤層又はフォトサーモグラフィ乳剤層内に、又は隣接する層内に内蔵されてよい。
【００９７】
　好ましいトナーは、フタラジンN-オキシド又はその誘導体である。このような化合物は、従来の意味での「トナー」として乳剤又は材料中にフタラジン又はその誘導体を提供又は放出する「前駆物質」であると考えられる。フタラジンN-オキシド又はその誘導体は、総銀量１モル当たり、３．８ミリモル以上の量で、また好ましくは総銀量１モル当たり４〜８００ミリモルの量で存在することができる。フォトサーモグラフィ材料において、これらの化合物は一般には、１又は２以上の層内で０．０１ｇ/ｍ2〜２ｇ/ｍ2の量で、また好ましくは０．０２〜２ｇ/ｍ2の量で存在する。これらのトナー前駆物質は、正面側の層のうちの任意の層内に存在することができ、具体的には、１又は２以上のフォトサーモグラフィ乳剤層内に存在することができる。最も好ましくは、これらのトナー前駆物質は、必要な画像形成成分（感光性ハロゲン化銀、非感光性の被還元性銀イオン源、及び還元剤組成物）のすべてと一緒に、単独の水性フォトサーモグラフィ乳剤層内に存在する。
　トナー前駆物質は、下記の構造式II：
【００９８】
【化２】
2004110038.tif 000003
【００９９】
によって表すことができる。
　上記式中、Ｒは同じ又は異なる１価置換基、例えばハロ基（フルオロ、ブロモ、クロロ又はヨウド）、炭素原子数１〜２４の置換型又は無置換型アルキル基（例えばメチル、エチル、イソプロピル、t-ブチル及びドコサニル基）、炭素原子数１〜２４の置換型又は無置換型アルコキシ基（例えばメトキシ、2-エトキシ、t-ブトキシ及びn-ヘプトキシ）、置換型又は無置換型のフェノキシ（例えば3-メチルフェノキシ）、ニトロ、シアノ、カルボキシ（又は塩）、及びスルホ（又は塩）基を表す。さらに、置換基のうちの２又は３以上が１又は２の炭素原子に互いに隔たった状態で結合される場合、これらの置換基は構造式IIに示したフタラジン環と共に、脂肪族環、芳香族環、または複素環を形成することができる。多種多様の置換基が可能であり、これらの置換基には、米国特許第6,146,822号明細書(Asanuma他）の第5〜8欄に記載されたもののうちのいくつか又はすべてが含まれる。好ましいＲ基は、ハロ、低級アルキル（炭素原子数１〜４）、シアノ、カルボキシ及びスルホ基を含む。
【０１００】
　また、構造式IIにおいて、ｐは０〜４の整数である。好ましくはｐは０又は１であり、より好ましくはｐは０である。従ってｐが２、３又は４であるときには「Ｒ」置換基は同じ基であるか、又は異なる基であってよい。
【０１０１】
　従って、フタラジンN-オキシドのこの好ましい化合物以外に、米国特許第6,146,822号明細書(前出）の第8〜17欄に示されたフタラジン誘導体と同様に、付加的なフタラジンN-オキシド誘導体を構成することができる。
【０１０２】
　「現像促進剤」も存在していると、望ましい利点を達成することができる。これらの化合物はトナーとして当業者に知られていることもある。
【０１０３】
　現像促進剤は感熱性乳剤中に、総銀量１モル当たり、１０ミリモル以上の量で、また好ましくは総銀１モル当たり２０〜７００ミリモルの量で存在することができる。フォトサーモグラフィ材料において、これらの化合物は一般には、１又は２以上の層内で３ｍｇ/ｍ2〜１３００ｍｇ/ｍ2の量で、また好ましくは６〜１３００ｍｇ/ｍ2の量で存在する。これらの現像促進剤は、正面側の層のうちの任意の層内に存在することができ、具体的には、１又は２以上のフォトサーモグラフィ乳剤層内に存在することができる。最も好ましくは、これらの現像促進剤は、必要な画像形成成分（感光性ハロゲン化銀、非感光性の被還元性銀イオン源、還元剤組成物、及び任意のフタラジンN-オキシド又はその誘導体）のすべてと一緒に、単独の水性フォトサーモグラフィ乳剤層内に存在する。
【０１０４】
　本発明において現像促進剤として使用することができる化合物の有用な部類は、環状イミド（例えばスクシンイミド、フタルイミド及びナフタルイミド）、ベンゾオキサジンジオン、ベンズチアジンジオン、トリアゾールチオン、キナゾリンジオン、及びフタラジノンを含む。スクシンイミドが最も好ましい現像促進剤である。
【０１０５】
　バインダー
　本発明に使用される感光性ハロゲン化銀、非感光性の被還元性銀イオン源、還元剤組成物、トナー、及びその他の添加剤は一般的に、親水性の性質を主体とする１又は２以上のバインダー中で使用される。このようなバインダーの混合物を使用することもできる。「主体」とは、総バインダー量の５０質量％以上が親水性の性質を有することを意味する。残余は疎水性の性質を有する１又は２種以上のバインダーを含むことができる。しかし、乳剤層のための配合物は、水性塗被用溶剤（水、及び、水を溶剤の主体とする、水と水混和性溶剤との混合物を意味する）から調製され塗被される。
【０１０６】
　種々の層（特に乳剤層）における有用な親水性バインダーの一例としては、蛋白質及び蛋白質誘導体、「ゼラチン類」、例えばゼラチン及びゼラチン様誘導体（アルカリ処理及び酸処理ゼラチン、アセチル化ゼラチン、酸化ゼラチン、フタレート処理ゼラチン、及び脱イオン化ゼラチンを含む硬化又は未硬化ゼラチン）、セルロース系材料、例えばヒドロキシメチルセルロース及びセルロースエステル（例えばセルロースアセテート及びセルロースアセテートブチレート）、多糖類（例えばデキストリン）、ポリ（ケイ酸）、ヒドロキシメチルセルロース、アクリルアミド/メタクリルアミドポリマー、アクリル/メタクリル系ポリマー、ポリビニルピロリドン、ポリビニルアセテート、ポリビニルアルコール、ポリ（ビニルラクタム）、スルホアルキルアクリレート及びメタクリレートのポリマー、加水分解ポリビニルアセテート、多糖類（例えばデキストラン及び澱粉エーテル）、及び、水性写真乳剤に使用するものとして周知のその他の合成的又は自然発生的なビヒクル[例えばResearch Disclosure, 第38957項参照]が挙げられる。米国特許第5,620,840号明細書(Maskasky)及び米国特許第5,667,955号明細書(Maskasky)に記載されているように、平板状ハロゲン化銀粒子群のためのペプタイザーとして、カチオン系澱粉を使用することができる。ゼラチン、ゼラチン誘導体、ヒドロキシ置換型のセルロース系材料、及びポリ（ビニルアルコール）が最も好ましいバインダーである。
【０１０７】
　典型的な疎水性バインダーの一例としては、ポリビニルアセタール、ポリビニルクロリド、ポリビニルアセテート、セルロースアセテート、セルロースアセテートブチレート、ポリオレフィン、ポリエステル、ポリスチレン、ポリアクリロニトリル、ポリカーボネート、メタクリレートコポリマー、無水マレイン酸エステルコポリマー、ブタジエン-スチレンコポリマー、及び当業者に容易に明らかなその他の材料が挙げられる。コポリマー（ターポリマーを含む）もポリマーの定義に含まれる。ポリビニルアセタール（例えばポリビニルブチラール及びポリビニルホルマール）及びビニルコポリマー（例えばポリビニルアセテート及びポリビニルクロリド）が特に好ましい。特に好適なバインダーは、BUTVAR(登録商標)B79 (Solutia, Inc)、Pioloform BS-18又はPioloform BL-16(Wacker Chemical Company)として入手可能なポリビニルブチラール樹脂である。
【０１０８】
　バインダーは、バインダー中に分散させられた成分を担持するのに十分な量で使用される。効果的な範囲は、当業者によって適切に決定することができる。好ましくは、バインダーは、バインダーが含まれる層の総乾燥質量を基準として、１０質量％〜９０質量％のレベル、より好ましくは２０質量％〜７０質量％のレベルで使用される。
【０１０９】
　支持体材料
　フォトサーモグラフィ材料は高分子支持体を使用して調製することができる。この高分子支持体は、好ましくはフレキシブルなフィルムである。このフィルムは所望の厚さを有しており、フォトサーモグラフィ材料の用途に応じて、１又は２種以上の高分子材料から成っている。支持体は一般には透明（特に材料がフォトマスクとして使用される場合）であるか又は少なくとも半透明であるが、しかし、不透明な支持体が有用な場合もある。これらの支持体は、熱現像中に寸法安定性を示すこと、また、上塗り層との好適な付着特性を有することが必要とされる。このような支持体を形成するための有用な高分子材料の一例としては、ポリエステル（例えばポリエチレンテレフタレート及びポリエチレンナフタレート）、セルロースアセテート及びその他のセルロースエステル、ポリビニルアセタール、ポリオレフィン（例えばポリエチレン及びポリプロピレン）、ポリカーボネート、及びポリスチレン（及びスチレン誘導体のポリマー）が挙げられる。好ましい支持体は、良好な熱安定性を有するポリマー、例えばポリエステル及びポリカーボネートから成っている。
【０１１０】
　配合物及び構成
　乳剤層のための配合物は、バインダーと、乳剤成分と、還元剤組成物と、任意の添加剤とを、水性溶剤中に溶解又は分散させることにより調製することができる。この水性溶剤は、水と、できる限り少量（５０容積％未満）の水混和性溶剤（例えばアセトン又は低級アルコール）とを含むことにより、水性塗被用配合物を提供する。
【０１１１】
　欧州特許第079476号明細書(Geisler他)には、「木目」効果として知られるもの、又は不均一な光学濃度を低減するための、種々のフォトサーモグラフィ材料改質手段が記載されている。この効果は、支持体の処理、トップコートへの艶消し剤の添加、或る特定の層内でのアキュータンス色素の使用、又は上記刊行物に記載されたその他の手順を含むいくつかの手段によって、低減又は排除することができる。
【０１１２】
　すべての成分を含有する単独の画像形成層塗膜と、保護トップコートとを含む２層構造が一般に、フォトサーモグラフィ材料に見出される。しかし感光性ハロゲン化銀及び非感光性の被還元性銀イオン源を乳剤層（通常は支持体に隣接する層）に含有し、かつ還元剤組成物とその他の成分とを異なる層に含有するか又は両層間に分配する２層構造も考えられる。一般にはこれらの複数の層は、上述のように水から塗被される。従って、フォトサーモグラフィ材料が保護オーバコート及び／又はハレーション防止層を含む場合、これらのフォトサーモグラフィ材料もまた一般には水性配合物として塗被される。
【０１１３】
　保護オーバコート又は保護トップコートが、１又は２以上の乳剤層に被さるように存在していてもよい。これらのオーバコートは一般には透明であり、１又は２種以上の皮膜形成親水性バインダー、例えばポリ（ビニルアルコール）、ゼラチン（及びゼラチン誘導体）及びポリ（ケイ酸）から成っている。ポリ（ビニルアルコール）とポリ（ケイ酸）との組み合わせが特に有用である。このような層はさらに、艶消し粒子群、可塑剤及び当業者に容易に明らかなその他の添加剤を含むことができる。
【０１１４】
　保護層は、支持体の裏側に設けられた裏層（例えばハレーション防止層）であってもよい。
　好ましくは、スライド・コーティングを用いて、フィルム支持体に、２又は３以上の層が塗布される。第１の層は第２の層の上部に、この第２の層がまだ湿っている間に塗被することができる。
【０１１５】
　第１及び第２の層は、フィルム支持体の一方の側に塗被することができるが、この製造法は、前記高分子支持体の反対側又は裏側に、ハレーション防止層、静電防止層又は艶消し剤（例えばシリカ）含有層、又はこのような層の組み合わせを含む、１又は２以上の付加的な層を形成することを含むこともできる。
【０１１６】
　本発明のフォトサーモグラフィ材料が、支持体の両側に乳剤層を含み、また、１種以上の赤外線吸収性の熱漂白可能な組成物をハレーション防止下層として、１以上の乳剤層の下方に含むことも考えられる。
【０１１７】
　画像鮮鋭度を促進するために、本発明のフォトサーモグラフィ材料は、アキュータンス色素及び／又はハレーション防止色素を含有する１又は２以上の層を含有することができる。これらの色素は、露光波長に近い吸光度を有するように選ばれ、散乱光を吸収するように構成される。ハレーション防止裏層、ハレーション防止下塗り層、又はハレーション防止上塗り層として、公知技術に従って、１又は２種以上のハレーション防止層内に１又は２種以上のハレーション防止色素を、ハレーション防止裏層、ハレーション防止下層、又はハレーション防止オーバコートとして内蔵することができる。さらに、公知の技術に従って、１又は２以上の正面側の層、例えばフォトサーモグラフィ乳剤層、プライマ層、下層、又はトップコート層内に、１又は２種以上のアキュータンス色素を内蔵することができる。フォトサーモグラフィ材料は、乳剤層及びトップコート層が塗被されている側とは反対側で支持体上にハレーション防止塗膜を含有していることが好ましい。
【０１１８】
　このような色素及びその他の成分が存在することにより、一般に、画像形成側、裏側又はその両方の側における光学濃度は０．１以上、好ましくは０．２〜３．０になる。
【０１１９】
　加工中に熱で脱色又は漂白されることになるアキュータンス色素又はハレーション防止色素を含む組成物を採用することも、本発明において有用である。
【０１２０】
　特に有用な熱漂白可能な裏側ハレーション防止組成物は、赤外線吸収化合物、例えばオキソノール色素、及びヘキサアリールビイミダゾール（「ＨＡＢＩ」としても知られる）との組み合わせで使用されるその他の種々の化合物、又はこれらの混合物を含むことができる。
【０１２１】
　実際の使用条件下において、これらの組成物は、最低９０℃の温度で最小０．５秒間にわたって、漂白を可能にするように加熱される。好ましくは漂白は１００℃〜２００℃の温度で５〜２０秒間にわたって行われる。最も好ましい漂白は、２０秒以内で１１０℃〜１３０℃の温度で行われる。
【０１２２】
　好ましい実施態様において、本発明のフォトサーモグラフィ材料は、支持体の、１又は２以上の熱現像可能な層と同じ側に表面保護層を含み、かつ支持体のその反対側にハレーション防止層を含むか、又は、表面保護層及びハレーション防止層の双方を支持体のそれぞれの側に含む。
【０１２３】
　画像形成／現像
　本発明のフォトサーモグラフィ材料は、任意の好適な画像形成源（典型的にはフォトサーモグラフィ材料のための幾つかのタイプの放射信号又は電子信号、及びサーモグラフィ材料のための幾つかのタイプの熱源）を使用して、材料のタイプと呼応した任意の好適な方法で画像形成することができるが、以下では、フォトサーモグラフィ材料のための好ましい画像形成手段に関して説明する。一般に、これらの材料は４００〜１１５０ｎｍ（好ましくは６００〜８５０ｎｍ）の範囲における輻射線に対して感光する。
【０１２４】
　画像形成は、紫外線、可視線、近赤外線及び赤外線を含む、フォトサーモグラフィ材料が感光する好適な輻射線源によりこれらのフォトサーモグラフィ材料に露光を施すことによって達成することができ、これにより潜像が提供される。好適な露光手段がよく知られており、所望の領域において輻射線を発光するレーザダイオード、フォトダイオード、及び、例えばResearch Disclosure, 1996年9月、第38957項を含めて技術的に記載されたその他の手段（例えば日光、キセノンランプ及び蛍光灯）を含む。特に有用な露光手段は、レーザダイオードを使用する。これらのレーザダイオードには、米国特許第5,780,207号明細書(Mohapatra他）に記載されたような多重長手方向露光技術として知られている技術を用いて、画像形成効率を高めるように変調されるレーザダイオードが含まれる。他の露光技術が米国特許第5,493,327号明細書(McCallum他)に記載されている。
【０１２５】
　フォトサーモグラフィ材料を使用する際には、熱現像条件は、使用される構造に応じて変化することになるが、しかし典型的には像様露光済材料を、好適に上昇させた温度で加熱することに関与することになる。従ってこの潜像は、中程度に上昇させた温度、例えば５０℃〜２５０℃（好ましくは８０℃〜２００℃、より好ましくは１００℃〜２００℃）の温度で十分な時間、一般には１〜１２０秒間にわたって露光済材料を加熱することにより、現像することができる。加熱は好適な加熱手段、例えば熱板、蒸気アイロン、熱ローラ又は加熱浴を使用して達成することができる。
【実施例】
【０１２６】
　下記の例は本発明及び本発明の実施の代表例であり、本発明を限定するものでは決してない。
　例に関する方法及び材料：
　下記の例において使用したすべての材料は、特に断らない限り、標準的な商業的供給元から容易に入手可能であるか、又は周知の手順及び出発材料を用いて調製される。すべての百分率は、特に指示しない限り質量％である。
【０１２７】
　カブリ防止剤ＡＦ−１は、2,2'-ジブロモ-(4-メチルフェニル)スルホニル-N-(2-スルホエチル)アセトアミド、カリウム塩であり、下記の構造を有する：
【０１２８】
【化３】
2004110038.tif 000004
【０１２９】
　カブリ防止剤ＡＦ−１は、下記のように調製することができる：
　機械的な攪拌器及び還流冷却器を備えた５リットル・フラスコに、p-トルエンスルフィン酸、リチウム塩（３０９ｇ）、N-(2-スルホエチル)-2-ブロモアセトアミド、リチウム塩（５２７ｇ）、水（１８０ｍｌ）、及びエチルアルコール（３３８０ｍｌ）を添加した。その結果生じた懸濁液を還流温度まで加熱した。約１時間の還流後には、反応物のほとんどすべてが溶解した。還流をさらに４時間にわたって続け、その溶液をCeliteパッドを介して熱ろ過し、これによりいくらかの曇りを除去した。この溶液を一晩室温まで冷却した。形成された固形物を捕集し、１リットルの９５％エチルアルコール/水で洗浄した。この白色固形物を空気乾燥させ、次いで高真空で乾燥させて、５５４ｇ（８９％収率）の2-(4-メチルフェニル)スルホニル-N-(2-スルホエチル)アセトアミド、リチウム塩（中間体１）を提供した。ＨＰＬＣ分析は、検出可能な不純物を示さなかった。イオン・クロマトグラフィは、０．０３５質量％の臭化物と、１．８質量％のリチウムとを示した。この材料は許容可能なプロトン・スペクトルを示した。
【０１３０】
　氷酢酸（６６０ｍｌ）に中間体１（９８．２ｇ）及び1,3-ジブロモ-5,5-ジメチルヒダントイン（４２．９ｇ）を添加した。その結果生じた懸濁液を、溶液が発生する還流温度まで加熱した。還流温度で３〜５分後に、僅かな臭素色を排出させ、そして還流をさらに１５分間続けた。ＨＰＬＣによる反応混合物の分析は、１主要生成物への変換を示した。室温近くまで冷却したあと、酢酸のほとんどを回転フィルム蒸発器上で、水流吸引器（水浴温度４０℃）を使用して除去した。残留物をエチルアルコール２５００ｍｌで希釈した。懸濁液を室温で１時間にわたって攪拌したあと、完全な溶液が発生した。室温でのこの攪拌溶液に、エチルアルコール（５００ｍｌ）中に溶解された酢酸カリウム（５８．９ｇ）の溶液を液滴状に添加した。白色固形物が直ちに形成された。酢酸カリウム溶液を完全に添加するとすぐに、この懸濁液を室温で９０分間にわたって攪拌し、そして所期のカブリ防止剤ＡＦ−１、2,2'-ジブロモ-(4-メチルフェニル)スルホニル-N-(2-スルホエチル)アセトアミド、カリウム塩をろ過により捕集し、エチルアルコールで洗浄した。次いで、固形物を高真空下において４０℃で乾燥させた。わずかな酢酸臭を有する未精製カブリ防止剤ＡＦ−１の収量は１４５ｇ（９４％）であった。
【０１３１】
　ＡＦ−１の２つの別個の合成バッチを形成し、合体し、そして水（８５ｍｌ）とエチルアルコール（６００ｍｌ）との混合物中で生成物１８２ｇを沸騰させながら溶解させることにより再結晶化し、熱ろ過し、そしてオイリングを防止するように冷却させるとすぐに７ｍｌの水を添加した。溶液を室温で一晩静止状態で放置した後、所期のカブリ防止剤生成物を捕集し、３００ｍｌ（１０：１ｖ/ｖ）エチルアルコール/水の混合物で洗浄した。次いで生成物を空気乾燥させ、そして高真空下において４０℃で乾燥させ、１６０ｇの所期生成物を提供した。ＨＰＬＣ分析は、所期成分９９．２％というアッセイを示した。この生成物は、上記ＡＦ−１構造と呼応する、予想プロトンＮＭＲスペクトル及び質量スペクトルを示した。
【０１３２】
　カブリ防止剤ＡＦ−２は、2-ブロモ-2-(4-メチルフェニルスルホニル)アセトアミドであり、米国特許第3,955,982号明細書(Van Allan)に提供された教示内容を用いて得ることができ、また下記の構造を有する：
【０１３３】
【化４】
2004110038.tif 000005
【化５】
2004110038.tif 000006
【０１３４】
　Ａ）ナノ粒子ベヘン酸銀の調製：
　最初に反応器に、脱塩水と、ドデシルチオポリアクリルアミド界面活性剤の１０％溶液（７２ｇ）と、ベヘン酸[４６．６ｇ、通常はイソプロパノールから再結晶化された９０％ベヘン酸(Unichema)]とを装入した。反応器内容物を１５０ｒｐｍで攪拌し、７０℃まで加熱し、この時点で１０．８５％ｗ/ｗＫＯＨ溶液（６５．１ｇ）を反応器に添加した。次いで反応器内容物を７０℃まで加熱し、曇った溶液が得られるまで３０分間保持した。次いで反応混合物を７０℃まで冷却し、硝酸銀から成る硝酸銀溶液(１６６．７ｇの１２．７７%溶液）を３０分間にわたって制御された速度で反応器に添加した。次いで反応器内容物を３０分間にわたって反応温度で保持し、室温まで冷却し、そしてデカントした。粒度中央値が１４０ｎｍであるナノ粒子ベヘン酸銀分散体（ＮＰＳＢＤ）を得た（３％固形分）。
【０１３５】
　Ｂ）ＮＰＳＢＤの精製及び濃縮
　３％固形分のナノ粒子ベヘン酸銀分散体（１２ｋｇ）を、（有効表面積０．３４ｍ2と、公称分画分子量５０，０００とを有するOsmonicsモデル21-HZ20-S8J透過器膜カートリッジを備えた）ダイアフィルトレーション/限外ろ過装置内に装入した。透過器内に入る圧力が５０　ｌｂ/ｉｎ2（３．５ｋｇ/ｃｍ2）になるように、また、透過器から下流側の圧力が２０　ｌｂ/ｉｎ2（１．４ｋｇ/ｃｍ2）になるように装置を操作した。透過水を脱イオン化水と置換し、これを分散体から２４ｋｇの透過水が除去されるまで行った。この時点で置換水を遮断し、分散体が２８％固形分の濃度に達するまで装置を運転し、これによりナノ粒子ベヘン酸銀分散体（ＮＰＳＢ）を提供した。
【０１３６】
　ハロゲン化銀乳剤１〜１０：一連のヨウ化物レベルのＡｇＩＢｒ
　４０℃、ｐＨ５．６及び９０ｍＶのｖＡｇ（Ａｇ/ＡｇＣｌ基準電極）で４％フタレート処理骨ゼラチン溶液４００ｇを含有する強力に攪拌された反応容器に、下記表１に示す流量で２．５モルのＡｇＮＯ3溶液を添加した。同時に、ｖＡｇを維持するのに必要な流量で、下記表１に示すモル％のヨウ化物を含有する２．５モルの臭化-ヨウ化ナトリウム溶液を添加した。０．５モルの銀が添加されたときに沈殿を停止させた。乳剤を米国特許第2,614,929号明細書(Yutzy他)の凝集法によって洗浄し、ｐＨ５．６で保存した。平均粒子直径を透過型電子顕微鏡写真から測定した。
【０１３７】
　最大量のヨウ化物（乳剤６〜１０）を含有する乳剤を、遊離ヨウ化銀相の存在に関して、また、粒子群のヨウ化物組成物の均質性を評価するために、Ｘ線回折によって試験した。それぞれの乳剤は、単独の、比較的狭い（２２０）回折ピークを示した。測定条件、ピーク幅及びピーク・プロフィールを基準として、それぞれの乳剤に対応するヨウ化物分布（モル％）は、ピーク最大値の３百分率単位内にあった。乳剤のいずれにも遊離ヨウ化銀相は検出されなかった（推定最小検出限界はハロゲン化銀の０．５質量％である）。
【０１３８】
　ハロゲン化銀乳剤１１：Ａｇ１モル当たり１ミリモルのＮａ3ＲｈＣｌ6で形成されたＡｇＩＢｒ（３モル％Ｉ）
　この乳剤を上記乳剤２と同様に形成した。ただし乳剤２の場合と異なり、この乳剤１１においては、沈殿開始から１分後に、０．５ミリモルのＮａ3ＲｈＣｌ6・１２Ｈ2Ｏを含有する１０ｍｌの溶液を添加した。
【０１３９】
【表１】
2004110038.tif 000007
【０１４０】
　ハロゲン化銀乳剤１２：ＡｇＩＢｒ（２８モル％ヨウ化物）
　５０℃、ｐＨ５．６及び９０ｍＶのｖＡｇ（Ａｇ/ＡｇＣｌ基準電極）で４％フタレート処理ゼラチン溶液３，０００ｇを含有する強力に攪拌された反応容器に、１９０ｍｌ/ｍｉｎの流量で２．５モルのＡｇＮＯ3溶液を添加した。同時に、ｖＡＧを維持するのに必要な流量で、１．７５モルの臭化ナトリウム及び０．６８３モルのヨウ化ナトリウムの塩溶液を添加した。７．５モルの銀が添加されたときに沈殿を停止させた。総量３．０９１リットルの塩溶液を添加した。乳剤を米国特許第2,614,929号明細書(前出)の凝集法によって洗浄し、ｐＨ５．６で保存した。平均粒子直径は透過型電子顕微鏡写真から、５６ｎｍであることが測定された。
【０１４１】
　ハロゲン化銀乳剤１３：ＡｇＩ乳剤
　３５℃、ｐＨ６．０及び−１５６ｍＶのｖＡｇ（Ａｇ/ＡｇＣｌ基準電極及びＡｇＩで塗被されたＡＧ電極）で４％フタレート処理ゼラチン溶液４００ｇを含有する強力に攪拌された反応容器に、８ｍｌ/ｍｉｎの流量で４モルのＡｇＮＯ3溶液を添加した。同時に、ｖＡＧを維持するのに必要な流量で、４モルのヨウ化ナトリウム溶液を添加した。０．５モルの銀が添加されたときにこれらの添加を停止させた。ｖＡｇが４０ｍＶになるまで、１モルのＡｇＮＯ3溶液を１ｍｌ/ｍｉｎで添加した。乳剤を米国特許第2,614,929号明細書(前出)の凝集法によって洗浄し、ｐＨ５．６で保存した。平均粒子直径は透過型電子顕微鏡写真から、３９ｎｍであることが測定された。
【０１４２】
　分光増感乳剤の調製
　分光増感ハロゲン化銀乳剤を、１７．８ミリモルの被験ハロゲン化銀乳剤を水で希釈して３０ｇにすることにより調製した。４０℃で、１０％Olin 10G界面活性剤３．９ｇ、及びD-1の３ｇ/ｌ水溶液９．３ｇを添加した。２０分後、D-2の７．０ｇ/ｌメタノール系溶液１．２ｍｌを添加した。この増感乳剤を、使用前に最低１０分間にわたって保持した。
【０１４３】
　例１〜６：フォトサーモグラフィ・ベヘン酸銀乳剤の調製及び処理
　４０℃の１１％ゼラチン溶液（牛骨のアルカリ処理された脱イオン化ゼラチン）２９２ｇに、上述のように調製された水性ナノ粒子ベヘン酸銀分散体２０８ｇを添加した。この混合物に、ＡＦ−２固形粒子分散系２．０ｇと、ＡＦ−１の２５ｇ/ｌ水溶液４．６ｇと、スクシンイミド５．６ｇと、ＮａＩの５％溶液６．０ｍｌとを添加した。その結果生じた混合物を２０分間にわたって攪拌し、現像剤ＤＥＶ−１の固形粒子分散体５６ｇを添加し、そして混合物をさらに２０分間にわたって攪拌した。次いで4-メチルフタル酸の１００ｇ/ｌ水溶液６．３ｇを添加した。
【０１４４】
　その結果生じた混合物を分割して２９ｇ部分にした。それぞれの部分に、下記表２において特に断らない限り、被験分光増感ハロゲン化銀乳剤２．０ｇを添加した。次いで、その結果生じたフォトサーモグラフィ乳剤を、ゼラチンで下塗りされたポリ（エチレンテレフタレート)支持体上に、１００ｇ/ｍ2の湿潤被覆量で塗被した。その結果生じた塗膜を乾燥させ、これらの塗膜に０．００１秒間にわたって、ステップ・タブレットを備えたKodak Wratten 89B赤外線フィルタを通して、キセノンランプによる露光を施し、１２２℃で１５秒間にわたって熱現像した。次いで２４時間にわたる７７％相対湿度及び２１．１℃の環境内で、現像済塗膜に、蛍光照明（６５フートキャンドル又は６９９．４ルクス）による露光を施した。濃度をグリーン濃度に関してMacbeth TD504デンシトメータ・セットで読み取った。２４時間にわたる７７％相対湿度及び２１．１℃の環境における焼出し効果によってもたらされた初期最小濃度（Ｄmin）、最大濃度（Ｄmax）、及び最小濃度増加（最小Δ濃度）を下記表２に示す。
【０１４５】
　例２と同様に比較例１０を調製した。ただしこの比較例１０の場合、例２とは異なり、スクシンイミドの代わりにモル当量のスクシンアミドを使用した。その結果生じた材料を上述のように露光し、そして熱現像した。
【０１４６】
　また、例２と同様に比較例１１を調製した。ただしこの比較例１１の場合、例２とは異なり、画像形成配合物にはスクシンイミドもスクシンアミドも添加しなかった。その結果生じた材料を上述のように露光し、そして熱現像した。
【０１４７】
【表２】
2004110038.tif 000008
【０１４８】
　表２におけるデータ試験は、水性フォトサーモグラフィ材料の高湿度焼出し効果に関する有用な情報を明らかにする。比較例８及び９に関して焼出し効果（最小Δ濃度）がないことは、ハロゲン化銀が焼出し効果を引き起こす主要成分であることを実証している。比較例７の場合、フィルムの写真性能は、極めて深い多数の電子トラップ、すなわちＲｈ(III)ヘキサクロリドでハロゲン化銀成分を内部でドーピングすることにより有意に低減されたが、しかしフィルムは依然として有意な焼出し効果を示したままであった。このことは、写真感度と焼出し効果とが直接的に関連しないことを明らかにする。比較例１〜６及び発明例１〜６は、露光及び熱処理後に写真画像を生成した。ヨウ化物レベルが２０モル％を上回る乳剤を使用して形成されたこれらの材料（例１〜６）は、高湿度環境内で焼出し効果の有意な改善（低減）を示した。
【０１４９】
　比較例１０及び１１の材料は、使用可能な写真画像を生成しなかった。表２において例２の高いＤmax画像濃度と、比較例１０の画像濃度の欠乏とを比較すると、高温溶剤スクシンアミド（比較例１０）が、例２に使用されたスクシンイミドの有用な代替物にはならないことが判る。比較例１１におけるようにスクシンイミド及びスクシンアミドの双方を省いた場合も、画像濃度は不良であった。
【０１５０】
　例７
　この例は、フォトサーモグラフィ画像形成を停止（シャットダウン）する、高ヨウ化物乳剤の効果を示す。
　上述の比較例２及び発明例２と同様に、２つのフォトサーモグラフィ材料を調製した。ただしこの場合、上述の比較例２及び発明例２とは異なり、それぞれの材料には付加的に、ゼラチン２．２ｇ/ｍ2と、スクシンイミド０．３３ｇ/ｍ2と、Aerosol OT界面活性剤０．０１９ｇ/ｍ2と、Alkanol XC界面活性剤０．０５７ｇ/ｍ2とから成るオーバコート層を設け、これにより比較例１２及び発明例７を用意した。
【０１５１】
　これらの材料の試料を、８１０ｎｍレーザー感光計を用いて露光し、そして１２２℃で１５秒間にわたって熱処理することにより、現像済銀画像を生成した。次いで現像済材料に、２４時間にわたる７７％相対湿度及び２１．１℃の環境において、蛍光照明（約６５フートキャンドル又は６９９．４ルクス）による露光を施した。焼出し効果の結果を下記表３に示す（最小Δ濃度）。
【０１５２】
　また、予め露光も現像も施されていないこれらの２材料の試料に、２４時間にわたる７７％相対湿度及び２１．１℃の環境において、蛍光照明（約６５フートキャンドル又は６９９．４ルクス）による露光を施し、次いでこれらの試料を１２２℃で１５秒間にわたって処理した。その結果を下記表３の最後の欄（「現像前露光」）に示す。
【０１５３】
【表３】
2004110038.tif 000009
【０１５４】
　表３に示した結果から、２８％ヨウ化物感光性乳剤を含有する例７の材料の処理後高湿度焼出し効果が、３％ヨウ化物感光性乳剤を含有する比較例１２よりも有意に小さいことが判る。
【０１５５】
　例７の材料に、２４時間にわたって７７％相対湿度及び２１．１℃で、約６５フートキャンドル（６９９．４ルクス）による露光を施し、続いてこの材料を熱現像した結果、極めて低い現像濃度が生じた。これとは対照的に、比較例１２は予想された高い現像濃度を示した。
【０１５６】
　例８：銀ベンゾトリアゾール塗被用配合物の調製及び処理
　成分Ａ：
　下記の成分の９０ｇ水性混合物を調製し、そしてｐＨを５．５に調節した：
　ゼラチン（牛骨、アルカリ処理された脱イオン化ゼラチン）１．４ｇ、
　ZONY FSN界面活性剤(DuPont)の４０％溶液０．１７ｇ、
　２３ミリモルの銀を含有する銀ベンゾトリアゾール分散体３９．７ｇ、及び
　８質量％の塩基性ベンゾトリアゾール溶液１．４ｇ。
　成分Ｂ：
　下記の成分の２０ｇ溶液を調製した：
　2,4-ジヒドロ-4-(フェニルメチル)-3H-1,2,4-トリアゾール-3-チオン６１．９ｍｇ、
　スクシンイミド１５５ｍｇ、
　アスコルビン酸２．２６ｇ、及び
　1,3-ジメチル尿素１６０ｍｇ。
【０１５７】
　成分Ａ及びＢを一緒に混合し、次いでこれを２つの２７．４ｇ部分に分割した。それぞれの部分に、下記表４に示したような非分光増感乳剤０．１６ミリモルを含有する混合物２ｇを添加した。次いでこの混合物に、ビス（ビニルスルホニル）メタンの１．８％溶液１．６ｍｌを添加した。次いでその結果生じた配合物を、０．０５５ｇ/ｍ2のハロゲン化銀被覆量を提供する、ゼラチンで下塗りされたポリ（エチレンテレフタレート）支持体上に１００ｇ/ｍ2の湿潤被覆量で塗被した。その結果生じた塗膜を乾燥させることにより、フォトサーモグラフィ材料（本発明及び比較）を用意し、これらの材料にステップ・タブレットを通して０．００１秒間にわたってキセノンランプによる露光を施し、そして１５０℃で１５秒間にわたって熱現像した。次いで現像済フィルムに、６時間にわたる７７％相対湿度及び２１．１℃の環境内で、蛍光照明（約６５フートキャンドル又は６９９．４ルクス）による露光を施した。銀濃度をグリーン吸収度に関してMacbeth TD504デンシトメータ・セットで読み取った。６時間にわたる７７％相対湿度及び２１．１℃の環境における焼出し効果によってもたらされた初期最小濃度（Ｄmin）、最大濃度（Ｄmax）、及び最小濃度増加（最小Δ濃度）を下記表４に示す。
【０１５８】
【表４】
2004110038.tif 000010
【０１５９】
　表４の結果から判るように、本発明のフォトサーモグラフィ材料が示す高湿度「焼出し効果」は、本発明以外の低ヨウ化物比較材料よりも低い。